(57)【要約】本発明は少なくとも１種のプラスチックＡ、特にポリ塩化ビニル（ＰＶＣ）、ポリビニルブチラール（ＰＶＢ）又はポリスルフィド並びに、ジカルボン酸Ｉ、１，２−プロパンジオール、１，３−ブタンジオール及び１，４−ブタンジオールからなる群から選択される少なくとも１種のジオールＩＩ及びモノカルボン酸ＩＩＩ、特に酢酸から製造できる少なくとも１種のポリエステルＢを含有する混合物に関する。また本発明は、電気機器のためのケーシング、台所道具、コンピュータケース、配管、装置、ケーブル、ワイヤ外被、窓異形材、内装、自動車枠及び家具枠、床材における、医療物品、食物包装、シーリング、シールコンパウンド、断熱ガラスのためのシールコンパウンド、シート、屋根ふきシート、複合シート、レコード、人工皮革、玩具、包装容器、接着シート、衣類、コーティングの製造のための、又は織物用繊維及び複合安全ガラス用シートとしての本発明による混合物の使用に関する。【特許請求の範囲】
【請求項１】
少なくとも１種のプラスチックＡ及び少なくとも１種のポリエステルＢを含有し、その際、ポリエステルＢがジカルボン酸Ｉ、及び１，２−プロパンジオール、１，３−ブタンジオール及び１，４−ブタンジオールからなる群から選択される少なくとも１種のジオールＩＩ並びにモノカルボン酸ＩＩＩから製造できる混合物。
【請求項２】
ジカルボン酸Ｉが４〜９個のＣ原子を有する脂肪族ジカルボン酸である、請求項１記載の混合物。
【請求項３】
ジカルボン酸Ｉがアジピン酸である、請求項１又は２記載の混合物。
【請求項４】
モノカルボン酸ＩＩＩが酢酸である、請求項１から３までのいずれか１項記載の混合物。
【請求項５】
プラスチックＡがポリビニルブチラール、ポリ塩化ビニル及びポリスルフィドからなる群から選択される、請求項１から４までのいずれか１項記載の混合物。
【請求項６】
エチレン、プロピレン、ブタジエン、塩化ビニル、酢酸ビニル、グリシジルアクリレート、グリシジルメタクリレート、分枝鎖状又は非分枝鎖状のＣ１〜Ｃ１０−アルコールのアルコール成分とのアクリレート及びメタクリレート、スチレン又はアクリルニトリルをベースとするホモポリマー及びコポリマーからなる群から選択される他のプラスチックが含まれている、請求項１から５までのいずれか１項記載の混合物。
【請求項７】
電気機器のためのケーシング、台所道具、コンピュータケース、配管、装置、ケーブル、ワイヤ外被、窓異形材、内装、自動車枠及び家具枠、床材における、医療物品、食物包装、シーリング、シールコンパウンド、断熱ガラスのためのシールコンパウンド、シート、屋根ふきシート、複合シート、レコード、人工皮革、玩具、包装容器、接着シート、衣類、コーティングの製造のための、又は織物用繊維及び複合安全ガラス用シートとしての、請求項１から６までのいずれか１項記載の混合物の使用。
【請求項８】
請求項１から６までのいずれか１項記載の混合物を含有する物品。
【請求項９】
電気機器のためのケーシング、配管、装置、ケーブル、ワイヤ外被、窓異形材、床材、医療物品、玩具、食物包装、シーリング、シールコンパウンド、断熱ガラスのためのシールコンパウンド、シート、屋根敷きシート、複合シート、複合安全ガラスのためのシート、レコード、人工皮革、包装容器、接着シート、衣類、コーティング又は織物用繊維である、請求項８記載の物品。
【請求項１０】
ジカルボン酸Ｉ、及び１，２−プロパンジオール、１，３−ブタンジオール及び１，４−ブタンジオールからなる群から選択される少なくとも１種のジオールＩＩ並びにモノカルボン酸ＩＩＩから製造できるポリエステルＢの、ポリビニルブチラール、ポリ塩化ビニル又はポリスルフィドのための可塑剤としての使用。
【発明の詳細な説明】
【技術分野】
【０００１】
本発明は少なくとも１種のプラスチックＡ、特にポリ塩化ビニル（ＰＶＣ）、ポリビニルブチラール（ＰＶＢ）又はポリスルフィド並びに、ジカルボン酸Ｉ、及び１，２−プロパンジオール、１，３−ブタンジオール及び１，４−ブタンジオールからなる群から選択される少なくとも１種のジオールＩＩ及びモノカルボン酸ＩＩＩから製造できる少なくとも１種のポリエステルＢを含有する混合物に関する。
【０００２】
ＤＥ１０１２８３９１．１号から、ジカルボン酸及びアルキレングリコールモノエーテルからなるジカルボン酸ジエステルをポリビニルブチラール又はポリスルフィドのための可塑剤として使用できることは公知である。ポリ塩化ビニル又はポリビニルアセタール、特にポリビニルブチラールのための可塑剤として、例えばＤＥ１０１１６８１２．８号に記載されるようにシクロヘキサンポリカルボン酸又はその誘導体が使用される。
【０００３】
モノマーのシクロヘキサンポリカルボン酸エステル、フタル酸エステル及びアジピン酸エステルの他に種々のポリエステルがプラスチック用の可塑剤として使用される。
【０００４】
ポリエステル可塑剤は、一般に多価アルコールのポリカルボン酸によるエステル化によって製造される。場合により末端アルコール基は過剰のアルコールを使用する合成の場合にモノカルボン酸で封鎖され、もしくは末端酸基は過剰の酸を使用する合成の場合に一価アルコールで封鎖されていてよい。
【０００５】
ポリエステル可塑剤は、とりわけガソリン、オイル及び脂肪に対する抽出抵抗性、可塑剤のＵＶ耐性及び揮発性に要求が高まる場合に、とりわけ可塑性のＰＶＣをベースとするシート、被覆物、異形材、床材及びケーブルの製造において使用される。
【０００６】
ＧＢ１１７３３２３号において、末端酸基が２−エチルヘキサノール、イソデカノール又はイソヘキサノールで封鎖されているアジピン酸及び１，３−ブタンジオールをベースとするポリエステル可塑剤が記載されている。該ポリエステルは、ＰＶＣ用の可塑剤として好適であるべきであり、かつ特にヘキサン、ケロシン、アルカリ性溶液及び石鹸水に対する高い抽出抵抗性に優れている。
【０００７】
ＵＳ５２８１６４７号において、アジピン酸、トリメチルペンタンジオール及びプロピレングリコールのエステル化によって製造され、かつその末端酸基が２−エチルヘキサノールで封鎖されているポリエステル可塑剤が記載されている。該ポリエステルは、ＰＶＣ及びゴム用の可塑剤として好適であるべきであり、かつ特にオイル及び石鹸水に対する高い抽出抵抗性に優れている。
【０００８】
ＲＯ１０４７３７号において、末端酸基が２−エチルヘキサノールで封鎖されているアジピン酸及びプロピレングリコールをベースとするポリエステル可塑剤が記載されている。該ポリエステルはＰＶＣ用の可塑剤として好適であるべきであり、かつ特に良好な貯蔵安定性に優れている。
【０００９】
ＧＢ１１７３３２３号、ＵＳ５２８１６４７号及びＲＯ１０４７３７号に記載されるポリエステル可塑剤の欠点は、一方でプラスチック、特にＰＶＣ、ＰＶＢ及びポリスルフィドとの十分に良好な適合性を有さない、すなわち該可塑剤は使用中に大規模に浸みだし、従ってポリエステル可塑剤を使用して製造されたプラスチック物品の弾性特性の部分的な損失をもたらすことにある。他方で該可塑剤は、十分に低温弾性特性を示さないが、そのために前記可塑剤を用いて製造されたプラスチック物品の野外での使用は制限されている。
【００１０】
従って本発明の課題は、プラスチック、特にポリ塩化ビニル（ＰＶＣ）、ポリビニルブチラール（ＰＶＢ）又はポリスルフィド並びに、それらの物理的及び物質的な特性に基づいてプラスチック中での可塑剤としての使用に好適であり、良好な適合性に優れ、かつ前記の可塑剤を用いて製造されたプラスチック物品の場合に良好な低温弾性特性をもたらす物質を含有する混合物を提供することであった。
【００１１】
本発明によれば前記課題は、少なくとも１種のプラスチックＡ及び少なくとも１種のポリエステルＢを含有し、その際、ポリエステルＢがジカルボン酸Ｉ、及び１，２−プロパンジオール、１，３−ブタンジオール及び１，４−ブタンジオールからなる群から選択される少なくとも１種のジオールＩＩ及びモノカルボン酸ＩＩＩから製造できる混合物によって解決される。
【００１２】
ジカルボン酸Ｉ、及び１，２−プロパンジオール、１，３−ブタンジオール及び１，４−ブタンジオールからなる群から選択される少なくとも１種のジオールＩＩ及びモノカルボン酸から製造可能なポリエステルＢとは、本発明の範囲においては、ジカルボン酸Ｉを１，２−プロパンジオール、１，３−ブタンジオール及び１，４−ブタンジオールからなる群から選択される少なくとも１種のジオールＩＩとカップリングさせ、かつカルボン酸とカップリングされていないジオールの末端ヒドロキシル基がモノカルボン酸でエステル化されていることを意味する。
【００１３】
この場合に、本発明によればポリエステルＢの製造のために１，２−プロパンジオール、１，３−ブタンジオール及び１，４−ブタンジオールからなる群から選択されるジオールＩＩを単独で、又は前記の２種以上からなる混合物を、又は１，２−プロパンジオール、１，３−ブタンジオール及び１，４−ブタンジオールからなる群から選択されるジオールＩＩと１種以上の他のジオールとからなる混合物を使用してよい。
【００１４】
ポリエステルＢの合成のために特に好適なジカルボン酸Ｉは本発明によれば脂肪族ジカルボン酸、有利には４〜９個のＣ原子を有する脂肪族ジカルボン酸、例えばアジピン酸である。
【００１５】
有利な実施形において従って、本発明はプラスチックＡ及び少なくとも１種のポリエステルＢを含有し、その際、ジカルボン酸Ｉが４〜９個のＣ原子を有する脂肪族ジカルボン酸、有利にはアジピン酸である混合物に関する。
【００１６】
１，２−プロパンジオール、１，３−ブタンジオール及び１，４−ブタンジオールからなる群から選択される少なくとも１種のジオールＩＩの他に本発明によるポリエステルＢの合成のために好適な他のジオールは、例えば１，２−エタンジオール、１，３−プロパンジオール、１，２−ブタンジオール、１，２−ペンタンジオール、１，３−ペンタンジオール、２−メチル−１，３−ペンタンジオール、１，４−ペンタンジオール、１，５−ペンタンジオール、ネオペンチルグリコール、１，２−ヘキサンジオール、１，３−ヘキサンジオール、１，４−ヘキサンジオール、１，５−ヘキサンジオール、１，６−ヘキサンジオール、ジエチレングリコール、トリエチレングリコール、ヒドロキシピバリン酸モノネオペンチルグリコールエステル又は前記のジオールの混合物である。
【００１７】
本発明によればモノカルボン酸ＩＩＩとして特に好適な酸は、例えば酢酸、プロピオン酸、２−エチルヘキサン酸、ｎ−ヘプタン酸又は安息香酸である。本発明の範囲においてモノカルボン酸ＩＩＩとしては酢酸が特に有利である。
【００１８】
本発明によるポリエステル可塑剤は、工業的に自体公知のように、ジカルボン酸Ｉを封鎖基としてのモノカルボン酸ＩＩＩの存在下で、１，２−プロパンジオール、１，３−ブタンジオール及び１，４−ブタンジオール及び場合により他のジオールからなる群からの少なくとも１種のジオールＩＩによりエステル化することによって製造される。ポリエステル可塑剤の鎖長もしくは平均分子量は、モノカルボン酸ＩＩＩの付加を介して調節される。
【００１９】
有利な実施形において、例えばアジピン酸及び１，２−プロパンジオール、１，３−ブタンジオール及び１，４−ブタンジオール及び場合により他のジオールの群からの少なくとも１種のジオール、酢酸並びにエステル化触媒、特にジアルキルチタン酸エステル、メタンスルホン酸又は硫酸、有利にはイソプロピルブチルチタン酸エステルを反応容器に装入し、まず１００℃〜１４０℃に加熱し、かつ撹拌によって均質化する。反応混合物を次いで常圧で１６０℃〜１９０℃に加熱する。水の分離をしながらのエステル化は約１５０℃で生じる。形成される反応水を蒸留によって塔を介して分離する。引き続き反応混合物を更に２００℃〜２５０℃に加熱し、１５０ミリバール〜３００ミリバールの真空を適用し、かつ窒素を導通させることによって更なる反応水を反応混合物から除去する。反応混合物を、真空下にかつ窒素の導通下に２００℃〜２５０℃において、該反応混合物の酸価が＜１５ｍｇＫＯＨ／ｇの値に達するまで撹拌する。
【００２０】
引き続き反応混合物を、遊離のヒドロキシル基のエステル化のために、有利には第二の容器にポンプ導入し、かつ２００℃〜２５０℃、１０ミリバール〜１５０ミリバールの真空で、かつ高められた窒素流の導通による残留水の除去下に、該反応混合物の酸価が＜１．０ｍｇＫＯＨ／ｇに達するまで撹拌した。次いで反応生成物を、有利には更に１００℃〜１４０℃で濾過する。
【００２１】
本発明によるポリエステルＢは３５〜５０モル％のジカルボン酸Ｉ、特にアジピン酸、有利には４０〜４８モル％、特に有利には４２〜４６モル％、５〜５０モル％の、１，２−プロパンジオール、１，３−ブタンジオール及び１，４−ブタンジオールからなる群からの少なくとも１種のジオールＩＩ、有利には１０〜４９モル％、特に有利には２０〜４８モル％の、かつ場合により２〜３５モル％の１種以上の他のジオール、有利には１５〜３０モル％、特に有利には２０〜２８モル％並びに２〜２０モル％のモノカルボン酸ＩＩＩ、特に酢酸、有利には５〜１５モル％、特に有利には６〜１０モル％からなり、その際、モル％は常に１００モル％にならねばならない。
【００２２】
本発明によるポリエステルＢは１．００〜１．３０ｇ／ｃｍ３、有利には１．１０〜１．２０ｇ／ｃｍ３、特に有利には１．１２〜１．１６ｇ／ｃｍ３の密度、５００〜２００００ｍＰａ・ｓ、有利には１５００〜１５０００ｍＰａ・ｓ、特に有利には２０００〜１２０００ｍＰａ・ｓの粘度、１．４５０〜１．４９０、有利には１．４５５〜１．４８０、特に有利には１．４６０〜１．４７５の屈折率ｎＤ２０並びにＧＰＣによって測定された平均モル質量（数平均）５００〜１５０００、有利には１０００〜１００００、特に有利には２０００〜８０００を有する。
【００２３】
本発明の範囲において、混合物中の少なくとも１種のポリエステルＢの含量は、例えばそれぞれ全ての成分の合計に対して１〜５０質量％、有利には５〜４０質量％、特に１０〜３０質量％である。
【００２４】
本発明によるポリエステルはプラスチック用の可塑剤として好適である。該可塑剤は、プラスチック、特にＰＶＣ、ＰＶＢ及びポリスルフィドと非常に良好に適合性であり、かつ前記の可塑剤を用いて製造されたプラスチック物品においては非常に良好な低温弾性特性をもたらす。
【００２５】
本発明の範囲において、可塑剤とは、本発明による混合物中のプラスチック、特にポリ塩化ビニル、ポリビニルブチラール又はポリスルフィドの硬度を低下させる物質を意味する。
【００２６】
プラスチック中の可塑剤の適合性は、可塑化されたプラスチックを７０℃の温度及び１００％の相対湿度において長時間にわたり貯蔵し、かつ可塑剤の浸みだしによる質量損失を、規定の時間間隔の後に秤量によって測定することで規定される。
【００２７】
本発明による混合物のために特に有利なプラスチックとして、特にポリビニルブチラール、ポリ塩化ビニル及びポリスルフィドが指摘される。従って本発明は有利な実施形において、少なくとも１種のプラスチックＡ及び少なくとも１種のポリエステルを含有し、その際、プラスチックＡがポリビニルブチラール、ポリ塩化ビニル及びポリスルフィドからなる群から選択される混合物に関する。
【００２８】
本発明は従ってジカルボン酸Ｉ、及び１，２−プロパンジオール、１，３−ブタンジオール及び１，４−ブタンジオールからなる群から選択される少なくとも１種のジオールＩＩ並びにモノカルボン酸ＩＩから製造できるポリエステルＢの、ポリビニルブチラール、ポリ塩化ビニル又はポリスルフィドのための可塑剤としての使用に関する。
【００２９】
以下に、有利には本発明による混合物中に含まれるプラスチックＡを詳細に記載する。
【００３０】
ポリビニルアセタールはポリビニルアルコールからアルデヒドとの反応によって得られる。環式アセタール基の他にポリビニルアセタールはヒドロキシ基及びアセテート基を有してよい。ポリビニルブチラールは、例えば水中のポリビニルアルコールの溶液とブチルアルデヒド及び酸との反応によって製造される。生じるＰＶＢは前記の方法では溶液から沈殿する。
【００３１】
特にポリビニルブチラールは三段階プロセスにおいてポリビニルアルコールを介して、酢酸ビニルの製造のためにモノマーとしてアセチレン及び酢酸から出発して製造される。ビニルアルコールは遊離の化合物として不安定であり、かつ重合を生じないので、ポリ酢酸ビニルの反応はメタノールの存在下に加水分解してポリビニルアルコールにすることで実施する。ポリビニルアルコールとブチルアルデヒドとの酸性媒体中でのアセタール化によってポリビニルブチラールが生成する。ＰＶＢ樹脂の変体は、例えば出発ポリ酢酸ビニルのモル質量の選択、ポリビニルアルコールへの加水分解度並びにアセタール化のために使用されるブチルアルデヒドの量によって達成される。それに相応してＰＶＢは酢酸ビニル、ビニルアルコール及びビニルブチラールからなるターポリマーとしても理解される。
【００３２】
ＰＶＢの特性は第一に遊離のヒドロキシル基の割合によって規定され、その割合はポリ酢酸ビニルのポリビニルアルコールへの加水分解度及びアセタール化で使用されるブチルアルデヒドの量によって規定される。遊離のヒドロキシル基の割合は、一般に５〜５０％、有利には１０〜４０％、特に有利には１５〜２５％である。
【００３３】
環式のアセタール基、ヒドロキシル基及びアセテート基の種類及び分布に依存してＰＶＢの可塑化温度は８０〜１５０℃、特に９０〜１４０℃である。
【００３４】
ポリビニルブチラールは、特にシートの製造のために使用される。ＰＶＢシートは、一般に０．１〜２ｍｍ、特に０．４〜１．５ｍｍの厚さを有する。
【００３５】
ポリスルフィドとは、本発明の範囲においてはチオエーテル基を有するポリマーを意味する。ポリスルフィドは、直鎖状又は分枝鎖状に構成されていても、又は架橋されていてもよい。チオエーテル基の他に本発明により使用されるポリスルフィドは、更に他の官能基を主鎖又は側鎖中に有してよい。本発明の範囲において、本発明による混合物は２種以上の種々のポリスルフィドを含んでよい。
【００３６】
本発明による混合物中に含まれるポリスルフィドはチオエーテル基の他に更に他の官能基、特にエーテル基、芳香族基又はウレタン基を有してよい。本発明により使用されるポリスルフィドは、有利にはポリマーのアルキルチオエーテルであり、その際、本発明の範囲においてアルキル基は直鎖状又は分枝鎖状であってもよい。
【００３７】
ポリスルフィドは、特にアルカリ金属ポリスルフィド、例えばナトリウムペンタスルフィドと、アルキルハロゲン化物、例えば１，２−ジクロロエタン及びビス（２−クロロエトキシ）メタンとの重縮合によって製造される。またトリハロゲン化物、例えば１，２，３−トリクロロプロパンを架橋のために添加してもよい。
【００３８】
ポリスルフィドの特性は、特にアルキル基の種類、硫黄含量及びモル質量並びにポリスルフィドの架橋密度に依存する。
【００３９】
有利には本発明による混合物中に含まれるポリスルフィドのモル質量は１０００〜８０００ｇ／モルの範囲内である。架橋密度はポリスルフィドの硬度に影響を及ぼし、その際、架橋は、例えば硫黄架橋を介して末端メルカプト基の反応によって行われる。本発明によれば架橋密度は０．０１〜１０モル％、有利には０．０２〜５モル％、特に０．０５〜２モル％である。
【００４０】
本発明の範囲において、本発明による混合物中に含まれるポリスルフィドは、−５０〜１２５℃、特に−３５〜１００℃の範囲で温度安定性である。
【００４１】
ポリスルフィドは、例えばシールコンパウンド、特に断熱ガラスのためのシールコンパウンドの製造のために使用される。
【００４２】
ポリ塩化ビニルは塩化ビニルの単独重合によって得られる。本発明により使用されるポリ塩化ビニル（ＰＶＣ）は、例えば懸濁重合、ミクロ懸濁重合、乳化重合又は塊状重合によって製造できる。塩化ビニルの重合によるＰＶＣの製造並びに可塑化されたＰＶＣの製造及び組成は、例えば"Becker/Braun, Kunststoff-Handbuch, Band2/1:Polyvinylchlorid", 2. Auflage, Carl Hanser Verlag, Muenchenに記載されている。
【００４３】
可塑剤の含量に依存して、可塑剤及びポリ塩化ビニルを含有する混合物では、ハードＰＶＣ（＜０．１％の可塑剤）及びソフトＰＶＣ（＞０．１％の可塑剤）の間で異なる。
【００４４】
ＰＶＣのモル質量を特徴付け、かつＤＩＮ５３７２６により規定されるＫ値は、本発明により使用されるＰＶＣに関しては５７〜９０、有利には６１〜８５、特に６４〜７５である。
【００４５】
本発明の範囲において、混合物中のポリビニルアセタール、特にＰＶＢ、ＰＶＣもしくはポリスルフィドの含量は、それぞれ全ての成分の合計に対して２０〜９９質量％、有利には４５〜９５質量％、特に有利には５０〜９０質量％、特に５５〜８５質量％である。
【００４６】
本発明による混合物は、少なくとも１種のプラスチックＡ及び少なくとも１種のポリエステルＢの他に更に別の適当な添加剤を含有してよい。
【００４７】
例えば安定剤、滑沢剤、充填剤、顔料、難燃剤、光安定剤、発泡剤、ポリマー加工助剤、耐衝撃性改良剤、蛍光増白剤、静電防止剤又は生体安定剤を含有してよい。
【００４８】
以下に幾つかの適当な添加剤を詳細に記載する。しかしながら挙げられる例は本発明を制限するものでなく、単に説明を意図するものである。含量に対する全ての表示は、それぞれ全ての成分の合計に対する質量％の表示である。
【００４９】
安定剤は、特にＰＶＣの加工の間及び／又は後に生じる塩酸を中和する。
【００５０】
安定剤としては、固体形及び液体形における全ての慣用のＰＶＣ安定剤、例えば慣用のＣａ／Ｚｎ安定剤、Ｂａ／Ｚｎ安定剤、Ｐｂ安定剤又はＳｎ安定剤又は酸を結合する層状ケイ酸塩、例えばハイドロタルサイトが該当する。
【００５１】
本発明による混合物は、それぞれ全ての成分の合計に対して０．０５〜７％、有利には０．１〜５％、特に有利には０．２〜４％、特に０．５〜３％の安定剤の含量を有してよい。
【００５２】
滑沢剤はプラスチック粒子の間で作用すべきであり、かつ混合、可塑化及び成形における摩擦力を減らすべきである。
【００５３】
滑沢剤としては、本発明による混合物は、プラスチックの加工のために慣用の全ての滑沢剤を含有してよい。例えば、炭化水素、例えばオイル、パラフィン及びＰＥワックス、６〜２０個のＣ原子を有する脂肪アルコール、ケトン、カルボン酸、例えば脂肪酸及びモンタン酸、酸化されたＰＥワックス、カルボン酸の金属塩、カルボン酸アミド並びにカルボン酸エステルと、例えばアルコールのエタノール、脂肪アルコール、グリセリン、エタンジオール、ペンタエリトリット及び酸成分としての長鎖カルボン酸を有するカルボン酸エステルが該当する。
【００５４】
本発明による混合物は、それぞれ全ての成分の合計に対して０．０１〜１０％、有利には０．０５〜５％、特に有利には０．１〜３％、特に０．２〜２％の滑沢剤の含量を有してよい。
【００５５】
充填剤は、とりわけ可塑化されたプラスチック、特にＰＶＣ、ＰＶＢ又はポリスルフィドの圧縮強度、引張強度及び曲げ強度並びに硬度及び耐熱性によい影響を及ぼす。
【００５６】
本発明の範囲において、該混合物は充填剤、例えばカーボンブラック及び別の無機充填剤、例えば天然の炭酸カルシウム、例えば白亜、石灰岩及び大理石、合成炭酸カルシウム、ドロマイト、ケイ酸塩、シリカ、砂、ケイソウ土、ケイ酸アルミニウム、例えばカオリン、雲母及び長石を含有してよい。有利には充填剤として炭酸カルシウム、白亜、ドロマイト、カオリン、ケイ酸塩、タルク又はカーボンブラックを使用する。
【００５７】
本発明による混合物は、それぞれ全ての成分の合計に対して０．０１〜８０％、有利には０．１〜６０％、特に有利には０．５〜５０％、特に１〜４０％の充填剤の含量を有してよい。
【００５８】
本発明による混合物はまた、得られた生成物を種々の使用可能性に適合させるために顔料を含有してもよい。
【００５９】
本発明の範囲において、無機顔料も有機顔料もいずれも使用してよい。無機顔料として、例えばカドミウム顔料、例えばＣｄＳ、コバルト顔料、例えばＣｏＯ／Ａ１２０３及びクロム顔料、例えばＣｒ２０３を使用してよい。無機顔料としては、例えばモノアゾ顔料、縮合アゾ顔料、アゾメチン顔料、アントラキノン顔料、キナクリドン、フタロシアニン顔料、ジオキサジン顔料及びアニリン顔料が該当する。
【００６０】
本発明による混合物は、それぞれ全ての成分の合計に対して０．０１〜１０％、有利には０．０５〜５％、特に有利には０．１〜３％、特に０．５〜２％の顔料の含量を有してよい。
【００６１】
可燃性を低下させ、かつ燃焼時の発煙性を低減させるために、本発明による混合物は難燃剤を含有してもよい。
【００６２】
難燃剤として、例えば三酸化アンチモン、リン酸エステル、クロロパラフィン、水酸化アルミニウム、ホウ素化合物、三酸化モリブデン、フェロセン、炭酸カルシウム又は炭酸マグネシウムを使用してよい。
【００６３】
本発明による混合物は、それぞれ全ての成分の合計に対して０．０１〜１０％、有利には０．１〜８％、特に有利には０．２〜５％、特に０．５〜３％の難燃剤の含量を有してよい。
【００６４】
本発明による混合物から製造される物品を光の影響による表面領域の損傷から保護するために、該混合物は光安定剤を含有してもよい。
【００６５】
該光安定剤は、本発明の範囲においては、例えばヒドロキシベンゾフェノン又はヒドロキシフェニルベンゾトリアゾールを使用してよい。
【００６６】
本発明による混合物は、それぞれ全ての成分の合計に対して０．０１〜７％、有利には０．１〜５％、特に有利には０．２〜４％、特に０．５〜３％の光安定剤の含量を有してよい。
【００６７】
本発明の範囲において、本発明による混合物は、エチレン、プロピレン、ブタジエン、塩化ビニル、酢酸ビニル、グリシジルアクリレート、グリシジルメタクリレート、分枝鎖状又は非分枝鎖状のＣ１〜Ｃ１０−アルコール、スチレン又はアクリルニトリルのアルコール成分とのアクリレート及びメタクリレートをベースとするホモポリマー及びコポリマーからなる群から選択される他のプラスチックを有していてもよい。
【００６８】
例えばＣ４〜Ｃ８−アルコール、特にブタノール、ヘキサノール、オクタノール及び２−エチルヘキサノールの群からの同一又は異なるアルコール基を有するポリアクリレート、ポリメチルメタクリレート、ポリ塩化ビニル、メチルメタクリレート−ブチルアクリレートコポリマー、メチルメタクリレート−ブチルメタクリレートコポリマー、エチレン−ビニルアセテートコポリマー、塩素化されたポリエチレン、ニトリルゴム、アクリルニトリル−ブタジエン−スチレンコポリマー、エチレン−プロピレンコポリマー、エチレン−プロピレン−ジエンコポリマー、スチレン−アクリルニトリルコポリマー、アクリルニトリル−ブタジエンゴム、スチレン−ブタジエンエラストマー及びメチルメタクリレート−スチレン−ブタジエンコポリマーが挙げられる。
【００６９】
ポリビニルブチラール又はポリスルフィドを含有する本発明による混合物は、添加剤として、特にガラスに対する接着挙動に関する調節剤、例えばナトリウム塩、特に酢酸ナトリウム及びナトリウムレクチンを含有してよい。特定の支持体への接着の改善のために、特に少なくとも１種のポリスルフィドを含有する混合物は添加剤としてフェノール樹脂、エポキシ及びメルカプト官能化されたシラン又はエポキシ樹脂を含有してよい。
【００７０】
ポリスルフィドを含有する本発明による混合物は、例えば硬化剤、例えば二酸化鉛、カルシウムペルオキシド、亜鉛ペルオキシド又は二酸化マンガンを含有してよい。
【００７１】
本発明による混合物は、特に成分、すなわちプラスチックＡ及びポリエステルＢの高い適合性に基づいて、可塑化されたプラスチック物品の製造のために好適である。
【００７２】
本発明は、少なくとも１種のプラスチックＡ、特にポリ塩化ビニル（ＰＶＣ）、ポリビニルブチラール（ＰＶＢ）又はポリスルフィド、及びジカルボン酸Ｉ、及び１，２−プロパンジオール、１，３−ブタンジオール及び１，４−ブタンジオールからなる群から選択される少なくとも１種のポリエステルＢ並びにモノカルボン酸ＩＩＩから製造される少なくとも１種のポリエステルＢを含有する混合物の、電気機器のためのケーシング、例えば台所道具及びコンピュータケース、配管、装置、ケーブル、ワイヤ外被、窓異形材、内装自動車枠及び家具枠、床材、医療物品、食物包装、シーリング、シールコンパウンド、耐熱ガラスのためのシールコンパウンド、シート、レコード、屋根ふきシート、複合シート、複合安全ガラス用シート、特に自動車分野及び建築分野のための複合安全ガラス用シート、レコード、人工皮革、玩具、包装容器、接着シート、衣類、コーティングにおける、織物用繊維としての、使用に関する。
【００７３】
更に本発明は少なくとも１種のプラスチックＡ、特にポリ塩化ビニル（ＰＶＣ）、ポリビニルブチラール（ＰＶＢ）又はポリスルフィド並びに、ジカルボン酸Ｉ、１，２−プロパンジオール、１，３−ブタンジオール及び１，４−ブタンジオールからなる群から選択される少なくとも１種のジオールＩＩ及びモノカルボン酸ＩＩＩから製造できる少なくとも１種のポリエステルＢを含有する混合物を含有する物品に関する。本発明による対象は、例えば電気機器のためのケーシング、配管、装置、ケーブル、ワイヤ外被、窓異形材、床材、医療物品、玩具、食物包装、シーリング、シールコンパウンド、断熱ガラスのためのシールコンパウンド、屋根ふきシート、複合シート、複合安全ガラスのためのシート、特に自動車分野及び建築分野のためのシート、レコード、人工皮革、包装容器、接着シート、衣類、コーティング又は織物用繊維であってよい。
【００７４】
本発明による混合物を用いて製造されるＰＶＢ物品、特にＰＶＢシートは、高い硬度、非常に良好な伸縮性並びにガラス表面への優れた接着性に秀でている。それにより、該混合物は良好な透過性及び耐光性並びに非常に良好なガラス接着性を有する非常に可撓性のシートの製造を可能にし、これは、特に複合安全ガラスの製造のためのシートとして使用するために重要である。
【００７５】
ＰＶＢシートの硬度及び伸縮性は、特にショアＡ硬度及びＤ硬度（ＤＩＮ５３５０５により測定される）、破断点引張応力（ＤＩＮ ＥＮ ＩＳＯ５２７、パート１及び３により測定される）、破断点歪み（ＤＩＮ ＥＮ ＩＳＯ５２７、パート１及び３により測定される）及び１００％歪みでの張力（ＤＩＮ ＥＮ ＩＳＯ５２７、パート１及び３）によって規定される。
【００７６】
例えば本発明による混合物を用いて製造されたポリスルフィドシールコンパウンドは、高い弾性及び低い通気性の他に、特に良好な耐候性、耐化学薬品性、特に耐膨張性及び良好な耐候性に優れている。
【００７７】
可塑化されたプラスチックの低温弾性特性の特徴付けは、有利には低温亀裂温度及び捻り剛性を用いて行われる。低温亀裂温度とは、可塑化されたプラスチックが低温での機械的負荷により確認できる損傷を示し始める温度を意味する。冷間破断温度の測定は、ＤＩＮ５３３７２によって行われる。
【００７８】
捻り剛性とは、可塑化されたプラスチックが規定の応力を使用した場合に規定の角度だけ捻れうる温度を意味する。捻り剛性の測定はＤＩＮ５３４４７に従って行われる。
【国際公開パンフレット】
2005501156.tif 000002
2005501156.tif 000003
2005501156.tif 000004
2005501156.tif 000005
2005501156.tif 000006
2005501156.tif 000007
2005501156.tif 000008
2005501156.tif 000009
2005501156.tif 000010
2005501156.tif 000011
2005501156.tif 000012
2005501156.tif 000013
2005501156.tif 000014
2005501156.tif 000015
2005501156.tif 000016
2005501156.tif 000017
【国際公開パンフレット（コレクトバージョン）】
2005501156.tif 000018
【国際調査報告】
2005501156.tif 000019
2005501156.tif 000020
2005501156.tif 000021
2005501156.tif 000022